(57)【要約】【課題】生産性を低下させることなく、耐リジング性に優れたフェライト系ステンレス鋼を製造する方法を提供する。【解決手段】質量％で、0.040％≦C≦0.100％、0.20％≦Si≦1.00％、0.30％≦Mn≦1.00％、P≦0.040％、S≦0.010％、Ni≦0.45％、16.0％≦Cr≦18.0％、Mo≦0.50％、Cu≦0.30％、N≦0.050％と、残部がFeと不可避不純物からなり、且つ、下記式1の値が、55％≦オーステナイト・ポテンシャル≦65％となる成分を有したスラブを1,000℃〜1,200℃の範囲で加熱した後、粗圧延機で、1パス当たりの圧下率が30％以上の熱間粗圧延を2パス以上行い、その後、1分以上保持させ、然る後、仕上げ圧延機の両側に保温炉を備えた可逆式圧延機で、鋼板温度を前記保温炉にて850℃以上に維持した状態で、1パス当たり圧下率30％以上の高圧下仕上げ圧延で、3ハパス以上行って熱間仕上げ圧延を行い、次いで、900℃以上の温度で4時間以上の均熱下でバッチ焼鈍を行った後、鋼板温度が600℃になるまで自然冷却させることを特徴とするフェライト系ステンレス鋼を製造する製造方法である。オーステナイト・ポテンシャル(％)=288(％C)+350(％N)+22(％Ni)+7.5(％Mn)-18.75(％Cr)-54(％Si)+338.5……式1【選択図】なし【特許請求の範囲】
【請求項１】
質量％で、０．０４０％≦Ｃ≦０．１００％、０．２０％≦Ｓｉ≦１．００％、０．３０％≦Ｍｎ≦１．００％、Ｐ≦０．０４０％、Ｓ≦０．０１０％、Ｎｉ≦０．４５％、１６．０％≦Ｃｒ≦１８．０％、Ｍｏ≦０．５０％、Ｃｕ≦０．３０％、Ｎ≦０．０５０％と、残部がＦｅと不可避不純物からなり、且つ、
下記式1の値が、５５％≦オーステナイト・ポテンシャル≦６５％となる成分を有したスラブを１,０００℃〜１,２００℃の範囲で加熱した後、
粗圧延機で、1パス当たりの圧下率が３０％以上の熱間粗圧延を２パス以上行い、
その後、1分以上保持させ、
然る後、仕上げ圧延機の両側に保温炉を備えた可逆式圧延機で、鋼板温度を前記保温炉にて８５０℃以上に維持した状態で、1パス当たり圧下率３０％以上の高圧下仕上げ圧延で、３パス以上行って熱間仕上げ圧延を行い、
次いで、９００℃以上の温度で４時間以上の均熱下でバッチ焼鈍を行った後、鋼板温度が６００℃になるまで自然冷却させることを特徴とするフェライト系ステンレス鋼を製造する製造方法。
オーステナイト・ポテンシャル(%)
=288(%C)+350(%N)+22(%Ni)+7.5(%Mn)-18.75(%Cr)-54(%Si)+338.5……式1
【発明の詳細な説明】
【技術分野】
【０００１】
本発明は、フェライト系ステンレス鋼の成形加工の際に圧延方向と平行方向に発生する、「リジング」或いは「ローピング」と呼ばれる表面欠陥を低減したフェライト系ステンレス鋼の製造方法に関するものである。なお、「リジング」は、「ローピング」とも呼ばれるが、以下、「リジング」に統一して記載する。
【背景技術】
【０００２】
ＳＵＳ４３０に代表されるフェライト系ステンレス鋼は、一般に、オーステナイト系ステンレス鋼に比べて安価であると共に、マルテンサイト系ステンレス鋼に比べて耐食性、耐熱性、および成形加工性に優れている。このため、フェライト系ステンレス鋼は、厨房機器や食器類、家電用機器および建築用金物などの用途に広く使用されている。
【０００３】
しかし、フェライト系ステンレス鋼に圧延加工を施すと、鋼板表面に生じる圧延方向と平行方向に縞状或いは筋状の起伏である「リジング」と呼ばれる表面欠陥が生じる。リジングが生じると、成形品の美感が損なわれるので、リジングを除去するための研磨工程が必要となるが、この「リジング」が大きいと研磨量が増え、このため、研磨作業の負荷が増大して成形品のコスト増に跳ね返る。
【０００４】
前述のように、「リジング」は、鋼板表面に圧延方向と平行方向に、縞状或いは筋状の起伏で、これをそのまま成形すると成形品の表面に「リジング」がそのまま残って現れ成形品の美観を損ねる。そのため成形加工した後にそれを除去するための研磨工程が必要となるが、鋼板表面の「リジング」が過大であると研磨量もそれだけ増え、成形工程における研磨負荷を増大させる。
【０００５】
「リジング」は、連続鋳造で製造したスラブ組織の柱状晶に起因すると言われており、スラブ組織の微細化や電磁攪拌などによって等軸晶率を上げる試みがされてきたが、実際にはそれだけでは不十分であった。また、冷延工程において、圧延と焼鈍を繰返し行うことで、「リジング」を改善することができるが、コストの増大が問題となる。
【０００６】
「リジング」の原因となるスラブ組織の柱状晶の破壊には、再結晶を繰返し生じさせることが必要であり、例えば熱間圧延(以下、熱延と略称する。)を利用することが考えられる。しかし、フェライト系ステンレス鋼は、動的再結晶が極めて生じ難く、反面、回復現象が生じやすいため、熱延において大加工歪の付与と再結晶時間を設ける必要がある。しかしながら、そのようにするとその分だけ生産性が低下する。
【０００７】
このように、「リジング」は成形品市場における競争力を低下させる要因となることから、フェライト系ステンレス鋼のリジング発生を防止又は軽減するために、従来から様々な技術が開発されている。「リジング」は、前述のように連続鋳造で製造されたスラブ組織の柱状晶に起因することから、例えば、特許文献１に記載の「スラブ組織の微細化や電磁攪拌などによって等軸晶率を上げる技術」を挙げることができる。また、特許文献２に記載の「オーステナイト・ポテンシャルを増加させる技術」や、特許文献３に記載の「スラブの冷却制御」や、特許文献４、５に記載の「粗圧延条件」や、特許文献６に記載の「圧延板焼鈍」などを挙げることができる。
【先行技術文献】
【特許文献】
【０００８】
【特許文献１】特公昭６４−１４９(等軸晶率の増加)
【特許文献２】特開平７−１１８７５４(A.P.の増加)
【特許文献３】特公平７−１１２５９５(スラブの冷却制御)
【特許文献４】特開平７−１２６７５７(粗圧延条件)
【特許文献５】特開平７−３１０１２２(粗圧延条件)
【特許文献６】特公平６−９４５７５(圧延板焼鈍)
【発明の概要】
【発明が解決しようとする課題】
【０００９】
本発明はこのような状況を鑑み、耐リジング性に優れたフェライト系ステンレス鋼の製造方法を提供する。
【課題を解決するための手段】
【００１０】
本発明者は、熱延条件とフェライト系ステンレス鋼の再結晶挙動との関係を種々研究した結果、圧延温度、圧下率、圧延後の保持時間と再結晶挙動の関係を明らかにし、本発明に至った。すなわち、本発明は、
質量％で、０．０４０％≦Ｃ≦０．１００％、０．２０％≦Ｓｉ≦１．００％、０．３０％≦Ｍｎ≦１．００％、Ｐ≦０．０４０％、Ｓ≦０．０１０％、Ｎｉ≦０．４５％、１６．０％≦Ｃｒ≦１８．０％、Ｍｏ≦０．５０％、Ｃｕ≦０．３０％、Ｎ≦０．０５０％と、残部がＦｅと不可避不純物からなり、且つ、
下記式1の値が、５５％≦オーステナイト・ポテンシャル≦６５％となる成分を有したスラブを１,０００℃〜１,２００℃の範囲で加熱した後、
粗圧延機で、1パス当たりの圧下率が３０％以上の熱間粗圧延を２パス以上行い、
その後、1分以上保持させ、
然る後、仕上げ圧延機の両側に保温炉を備えた可逆式圧延機で、鋼板温度を前記保温炉にて８５０℃以上に維持した状態で、1パス当たり圧下率３０％以上の高圧下仕上げ圧延で、３パス以上行って熱間仕上げ圧延を行い、
次いで、９００℃以上の温度で４時間以上の均熱下でバッチ焼鈍を行った後、鋼板温度が６００℃になるまで自然冷却させることを特徴とするフェライト系ステンレス鋼を製造  する製造方法である。
オーステナイト・ポテンシャル〔以下、Ａ．Ｐ．という〕(％)
=288(％C)+350(％N)+22(％Ni)+7.5(％Mn)-18.75(％Cr)-54(％Si)+338.5……式1
【発明の効果】
【００１１】
請求項１の発明によれば、請求項１の化学組成を有し、且つ、Ａ．Ｐ．が５５％〜６５％であるスラブを請求項１に記載の条件で熱間粗圧延を行うことにより、フェライト系ステンレス鋼板組織を再結晶させることが出来、耐リジング性を向上させることができた。その後に可逆式圧延機(例えば、ステッケルミル)による高圧下仕上げ圧延を行う。
【００１２】
可逆式圧延機の使用による高圧下仕上げ圧延をすることにより、生産性を落とす事なく更に耐リジング性に優れたフェライト系ステンレス鋼の製造方法を提供することができる。更に詳述すれば、可逆式圧延機では保温炉が仕上げ圧延機の両側に設けられているため、１のパスと次のパスとの間に生じる数分の保温炉による加熱保温時間が再結晶のための待ち時間として利用することができ、組織の再結晶時間を別に設ける必要がなく、耐リジング性向上のために特別な手段を必要としないことから、生産性を損なうことがない。
【００１３】
そして、高い温度(オーステナイト＋フェライト域)で焼鈍することにより、リジングを改善し、且つ、焼鈍後の冷却条件を制御すればマルテンサイトサイト組織が生じず、耐食性のよいフェライト系ステンレス鋼を製造することが出来る。
【００１４】
本発明によれば、フェライト系ステンレス鋼の組成、オーステナイト・ポテンシャル、粗圧延、および仕上げ圧延などを適切に選定することにより、コスト増なくフェライト系ステンレスの表面に発生するリジングを大幅に軽減することができ、成形品へのフェライト系ステンレス鋼の適用をより容易にすることができる。
【図面の簡単な説明】
【００１５】
【図１】圧下率２０％、３０％及び４０％の粗圧延時における圧延温度、保持時間、再結晶指数との関係を示すグラフである。
【図２】圧延温度７００℃、８００℃、８５０℃、９００℃の仕上げ圧延時における圧下率、保持時間、ビッカース（Ｈｖ）硬さとの関係を示すグラフである。
【図３】比較鋼及び開発鋼の表面の図面に代わるリジング外観写真である。
【発明を実施するための形態】
【００１６】
以下、本発明におけるスラブの化学組成の限定理由について説明する。これら各成分の割合はすべて質量％である。
【００１７】
０．０４０％≦Ｃ≦０．１００％：Ｃには、フェライト系ステンレス鋼（以下、単に「ステンレス鋼」と記載する。）を加熱して１１００℃にしたときに、ステンレス鋼の全組織におけるオーステナイト組織の占める割合を示すオーステナイト・ポテンシャル（以下、「Ａ．Ｐ．」と記載する。）を上げる作用があることから、少なくとも０．０４％の含有量が必要である。一方、多量の炭素は、炭化物の析出が多くなることでステンレス鋼の耐食性が低下するとともに、ステンレス鋼の耐力が増加してプレス成形性に悪影響を与えるため含有量の上限を０．１００％とした。
【００１８】
０．２０％≦Ｓｉ≦１．００％：Ｓｉは溶解時、溶湯の脱酸剤の役割をすると同時にフェライト系ステンレス鋼の耐食性を増加させる効果もあり、０．２０％以上は必要となる。一方、ＳｉはＡ．Ｐ．を下げるため、１．００％を上限とする。
【００１９】
０．３５％≦Ｍｎ≦１．００％：ＭｎはＡ．Ｐ.を上げる作用があり、０．３５％は必要である。マンガンの含有量が０．３５％よりも多くなったとしても、特に材料特性には大きく影響しないが、Ａ．Ｐ．の上限を超えないようにするために１．００％を上限とした。
【００２０】
Ｐ≦０．０４０％：Ｐの含有量が多くなると、ステンレス鋼の熱間加工性に悪影響を及ぼすため、その上限を０．０４０％とした。
【００２１】
Ｓ≦０．０１０％：Ｐと同様、Ｓの含有量が多くなると、熱間加工性に悪影響を及ぼすため、その上限を０．０１０％とした。
【００２２】
Ｎｉ≦０．４５％：ＮｉはＡ．Ｐ．を上げる方向に作用する元素であるが、本発明はフェライト系ステンレス鋼のため上限を０．４５％とした。
【００２３】
１６．０％≦Ｃｒ≦１８．０％：Ｃｒは耐食性に効果的な元素であるため、１６．０％以上は必要である。しかし、ＣｒはＡ．Ｐ．を下げる方向に作用する元素であるため、含有量の上限を１８．０％とした。
【００２４】
Ｍｏ≦０．５０％：Ｍｏはステンレス鋼の耐食性に効果的な元素であるが、高価なため０．５０％を上限とした。
【００２５】
Ｃｕ≦０．３０％：Ｃｕはステンレス鋼の熱間加工性に悪影響を及ぼすため、０．３０％を含有量の上限とした。
【００２６】
Ｎ≦０．０５０％：ＮはＡ．Ｐ．を上げる方向に作用する元素であるが、多量の添加は、窒化物の形成による耐食性の低下や、耐力の増加をもたらすため成形性が悪くなる。したがって、０．０５０％を含有量の上限とした。
【００２７】
５５％≦Ａ．Ｐ．≦６５％：Ａ．Ｐ．は、１１００℃に加熱した時に組織中のオーステナイト組織の占める割合を表している。フェライト系ステンレス鋼の高温加工では、回復しやすいので、再結晶を生じさせるためには大加工歪と再結晶時間を要する。加熱組織中にオーステナイト組織が存在していると、熱延の際、フェライトよりも硬質なオーステナイトによって、フェライトが分断されることになる。これによって、スラブ組織が分断され、かつオーステナイトとフェライトの結晶粒界に歪が集中し、再結晶核の生成サイトとなり、再結晶を促進する。しかし、その効果を得るためには、５５％以上のＡ．Ｐ．が必要である。一方、多量のＡ．Ｐ．となる成分では、最終製品で、フェライト組織が得られ難くなるため、６５％を上限とした。
【００２８】
本発明は、このような組成成分を含有するスラブを所定の粗圧延温度まで加熱してから高圧下粗圧延し、この高圧下粗圧延した鋼板を所定時間保持し、続いて、所定の鋼板温度を維持した状態で仕上げ熱延し、更にこれを所定温度で鋼板を焼鈍することによりリジング性に優れたフェライト系ステンレス鋼を製造する方法である。リジング改善のためには従来から連続鋳造組織を破壊し、再結晶を促進させることが有効であることが知られていたが、従来の圧延方法では再結晶指数(再結晶率を段階で示したもの)で１又は２程度しか実現できずリジング改善が限定的であった。そこで、発明者らはリジングの改善をするための方策として、熱延条件とその後の焼鈍条件について更に検討した。換言すれば、耐リジング性に優れたステンレス鋼を製造するために必要なスラブの粗圧延条件と仕上げ熱延条件とその後の焼鈍条件とを決定した。以下、この根拠について説明する。
【００２９】
本発明では、粗圧延機と可逆式圧延機(例えば、ステッケルミル)からなる熱延設備でフェライト系ステンレス鋼を熱延することが前提である。可逆式圧延機は、仕上げ圧延機の前後に保温炉を備え、仕上げ圧延中の鋼板温度の低下を避けるために保温している。
【００３０】
まず、粗圧延機において、圧延温度、圧下率および保持時間と再結晶率との関係を検討した。図１に、研究段階での圧延温度、圧下率および保持時間と再結晶指数との関係を示す。これは所定の温度に加熱後、研究実験用の４段圧延機にて、所定の圧下率で１パス圧延した後、所定の温度炉内で所定の時間保持した後、水冷した試験片の再結晶率を測定して得られた結果を示す。この結果、１,０００〜１,２００℃の圧延温度において、圧下率３０％以上で圧延し、所定時間保持した時、再結晶が生じることが明らかとなった。
【００３１】
リジング改善のためには、前述のように再結晶率が高いほど好ましいことが分かっているが、従来方法では再結晶指数が１又は２程度しか実現できなかった処、圧下率３０％、１,２００℃で１分以上保持した場合、再結晶指数３以上（つまり、再結晶率５０％以上）を達成することが出来た。実機製造では、３以上の再結晶指数を確実に達成するため、圧下率３０％以上の高圧下粗圧延を２パス以上行い、そして、その後、１分以上保持することとし、これによって再結晶指数３以上（再結晶率５０％以上）の実現を確認した。
【００３２】
また、実機製造における粗圧延では被圧延材の板厚が厚いため、特に加熱保持しなくても材料が保有する熱で再結晶が進行することを確認した。
【００３３】
続いて、仕上げ熱延が行われるが、本実施例では、仕上げ熱延用の熱間圧延機として、可逆式圧延機であるステッケルミルを用いている。そして、このステッケルミルの前後には、鋼板保温炉(コイラーファーネス)が設けられている。このようなステッケルミルを用いることで、１のパスと次のパスとの間に生じる数分の待ち時間において、鋼板を保温炉で所定温度に保温することができ、当該「待ち時間」を鋼板組織の再結晶時間として利用することができる。
【００３４】
このような仕上げ可逆式圧延機(ステッケルミル)を用いて、仕上げ圧延時の圧延温度、圧下率および保持時間と組織および硬さ変化との関係から再結晶挙動を検討した。図２に、圧延温度、圧下率および保持時間と硬さとの関係を示す。なお、試験方法は、温度が異なる以外は図1の場合と同じであり、硬さは板厚中央部をビッカース硬度計で測定した。この測定結果について以下に説明する。
【００３５】
７００℃での圧延では、圧下率および保持時間が変化しても硬さの変化はほとんど認められなかった。
【００３６】
次に８００℃では、圧下率４０％の時、保持時間の経過とともに硬さが低下したが、それ以外の条件では、硬さに変化はほとんど認められなかった。そして、組織観察の結果、硬さ変化が認められた４０％圧下率試験片は、保持時間の経過とともに再結晶組織が得られた。
【００３７】
さらに、８５０℃では、圧下率１０％と２０％の時は、保持時間が経過しても硬さに変化は認められなかったが、それ以外(即ち、圧下率が３０％および４０％の時)は、保持時間の経過とともに硬さが低下し、しかも圧下率の増加とともに、軟化の大きさが大きくなった。そして、保持時間の経過とともに再結晶組織が得られた。軟化の度合いが大きくなるのは、組織観察の結果、圧下率および保持時間の増加に伴い、再結晶組織が増加することが要因であることが分かった。
【００３８】
９００℃では、硬さの変化が大きく、圧下率、保持時間と硬さに規則性は認められなかった。組織観察の結果、マルテンサイト組織が多く観察されたため、この温度域ではフェライトとオーステナイトの２相組織での圧延となっていたと思われる。
【００３９】
これら結果から、仕上げ圧延では、圧延温度８５０℃で、1パス(実機製造では安全のため３パスとする。)の圧下率が３０％以上であれば、保温炉に保持中に再結晶が進行する可能性が高いことが分かった。また、特に９００℃以上でも仕上げ圧延は、粗圧延時と同様の再結晶発生効果が得られると推定された。なお、実機製造では３パス以上とすることで確実に再結晶が進行することが確認された。
【００４０】
最後に、熱延板の焼鈍条件について検討した。フェライト系、特に高温域での焼鈍によりオーステナイトが生じるＳＵＳ４３０などでは、焼鈍は、通常、変態点温度以下で行われる。これは、焼鈍時に、オーステナイトが発生し、冷却時にマルテンサイトが生じると、最終製品での耐食性に問題が生じる場合があるためである。
【００４１】
一方、スラブ組織の破壊、またはフェライトの微細化には、オーステナイト−フェライト変態が有効である。そのため、バッチ焼鈍後の冷却速度を下げることで、マルテンサイトの発生を避ける事とした。
【００４２】
即ち、従来の冷却方法は、８００〜８５０℃の温度範囲でバッチ焼鈍した後、直ちに、専用の冷却機で強制的に冷却していたが、本発明では９００〜９５０℃の温度範囲でバッチ焼鈍をした後は強制的な冷却を行わず、鋼板温度が６００℃になるまで自然冷却し、鋼板温度が６００℃以下になった時点で、強制冷却を行った。この結果、冷却後の組織にマルテンサイトが生じることはなかった。
【実施例】
【００４３】
ステンレス鋼のＡ．Ｐ．が本発明の範囲内である開発鋼１〜６と、Ａ．Ｐ．が本発明の範囲を外れる比較鋼１〜４を比較し、更に製造工程、条件を従来法と本発明法で比較し、本発明にかかるステンレス鋼の耐リジング効果を検証した。
【００４４】
表１に示す化学成分を有する比較鋼１〜４及び開発鋼１〜６をそれぞれ電気炉で溶解し、ＡＯＤ炉（アルゴン−酸素−脱炭精錬炉）で精錬し、連続鋳造機でスラブを製造した。これらスラブに表２に示す製造工程および製造条件に基づき加工を施し、比較鋼１〜４及び開発鋼１〜６について「リジング」を評価した。
【００４５】
リジングの測定は、冷延板(厚さ：０．７ｍｍまたは０．８ｍｍ)を圧延方向に１５％引張加工したときに生じる表面のうねり『＝ろ波中心線うねり』を、粗さ計を用いて測定し、リジング評価とした。なお、バッチ焼鈍後に連続焼鈍酸洗工程を通過しているが、これは、酸洗によるスケールオフが目的である。
【００４６】
【表１】
2010270399.tif 000002
【００４７】
【表２】
2010270399.tif 000003
【００４８】
比較鋼１は連続焼鈍のみが施された鋼であり、比較鋼２はバッチ焼鈍（８１０℃）が施された鋼である。これら鋼に生じたリジングは、それぞれ４．０μｍおよび４．２μｍであった。比較鋼３はバッチ焼鈍（９００℃）したもので、そのリジングは３．８μｍとなり若干改善された。しかし、いずれの比較鋼もＡ．Ｐ．が本発明の範囲を外れているため、そのリジングは本発明例に比べると大きい。
【００４９】
開発鋼１〜３は、本発明に係る成分組成およびＡ．Ｐ．（＝５６％）で製造した実施例である。しかし、開発鋼１は、同じ製造工程で製造された比較鋼１とを比較すると、リジングは３．５μｍと改善されてはいるが、開発鋼１の製造工程は本発明の条件を満たしておらず、リジングの改善程度は不十分である。
【００５０】
開発鋼２及び開発鋼３は本発明例である。開発鋼２は、開発鋼１に対し、熱間圧延粗圧延工程において、高圧下圧延(１パス当たりの圧下率が３０％以上…以下同じ)を行ったものであり、リジングは２．６μｍであり、耐リジング性が大きく改善されている。
【００５１】
開発鋼３は、開発鋼２に対し、更に熱間圧延仕上げ圧延において、高圧下圧延を行ったものであり、リジングは更に小さい２．５μｍであった。
【００５２】
開発鋼４〜６も、本発明にかかる成分組成及びＡ．Ｐ．（＝６３％）を有している。開発鋼４のリジングは２．０μｍであり大きく改善されているが、冷延を２ヒート行っているので製造コスト増大の問題が付きまとう。
【００５３】
開発鋼５及び開発鋼６は本発明例である。開発鋼５は熱間粗圧延において、高圧下圧延を行い、更にバッチ焼鈍(９００℃)を行ったものであり、リジングは１．４μｍと大きく改善された。
【００５４】
開発鋼６は、開発鋼５に対し、熱間仕上げ圧延において高圧下圧延を行ったものであり、リジングは１．１μｍと更に改善された。以上のように、本発明例である開発鋼２、開発鋼３、開発鋼５及び開発鋼６は大きなリジング改善効果が得られている。
【００５５】
図３に、比較鋼１および４と、開発鋼１〜６に生じたリジングの外観写真を示す。図の上下方向が圧延方向であり、この圧延方向に１５％の引張加工が施されている。試験片の表面に観察される縞状の模様がリジングである。リジングが４μｍであった比較鋼１に係る試験片に比べ、本発明に係る製造方法で製造した開発鋼６のリジングが、外観においても非常に軽微なものであることがわかる。
【図１】
2010270399.tif 000004
【図２】
2010270399.tif 000005
【図３】
2010270399.tif 000006